СРЕДА ДЛЯ ПЕЧАТИ

1. Среда для печати, содержащая:
основу; и
слой для приема краски,
где слой для приема краски содержит частицы оксида алюминия, частицы кремнезема и связующее, и
где при компонентном анализе среды для печати, выполняемом посредством рентгеновской фотоэлектронной спектроскопии наряду с тем, что травление выполняют со стороны поверхности к стороне основы в направлении, по существу перпендикулярном поверхности среды для печати, при применении газообразного аргона при приложении мощности 25,6 Вт (4 кВ × 6,4 мкА) при угле травления 45 градусов, отношение количества Si, в расчете на элемент, к общему количеству Al и Si, в расчете на элементы, при времени травления 0 минут составляет от 10 атомных процентов или более до 90 атомных процентов или менее, и отношение количества Si, в расчете на элемент, к общему количеству Al и Si, в расчете на элементы, при времени травления 5 минут составляет 50 атомных процентов или более.
2. Среда для печати по п. 1, где отношение количества Si, в расчете на элемент, к общему количеству Al и Si, в расчете на элементы, при времени травления 20 минут составляет 90 атомных процентов или менее.
3. Среда для печати по п. 1, где частицы кремнезема являются коллоидным кремнеземом, имеющим средний размер первичных частиц от 30 нм или более до 100 нм или менее.
4. Среда для печати по п. 1, где частицы оксида алюминия
имеют средний размер вторичных частиц от 50 нм или более до 300 нм или менее.
5. Среда для печати по п. 1, где слой для приема краски содержит, в качестве частиц оксида алюминия, гидрат оксида алюминия и тонкодисперсный оксид алюминия.
6. Среда для печати по п. 1, где общее содержание частиц оксида алюминия и частиц кремнезема в слое для приема краски составляет от 50% по массе или более до 98% по массе или менее.
7. Среда для печати по п. 1, где содержание связующего в слое для приема краски составляет от 8,0% по массе или более до 30,0% по массе или менее по отношению к общему содержанию частиц оксида алюминия и частиц кремнезема.
8. Среда для печати по п. 1, где связующим является поливиниловый спирт, имеющий силанольную группу.
9. Среда для печати по п. 8, где слой для приема краски получен нанесением на основу жидкого покровного материала, содержащего частицы оксида алюминия, и жидкого покровного материала, содержащего частицы кремнезема и поливиниловый спирт, имеющий силанольную группу, посредством способа одновременного нанесения многослойного покрытия.
2
2
2
2
10. Среда для печати по п. 9, где количество сухого покрытия для жидкого покровного материала, содержащего частицы оксида алюминия, составляет от 15 г/м или более до 42 г/м или менее, и количество сухого покрытия для жидкого покровного материала, содержащего частицы кремнезема и поливиниловый спирт, имеющий силанольную группу, составляет от 0,3 г/м или более до 2,0 г/м или менее.